(57)【要約】【課題】本発明は、比較的簡易な構造で高画質のカラー表示が可能な反射型表示素子を提供することを目的とする。【解決手段】表示素子は、表示電極と、表示電極に対して、電解質を介して対向する対向電極と、表示電極の対向電極側の表面に積層されている、異なる色を発色する表示層１及び表示層２と、表示層１及び表示層２が発色する色とは異なる色のカラーフィルターを有する表示素子であって、表示層１及び表示層２は、それぞれ独立に、導電性又は半導性の粒子に有機エレクトロクロミック化合物が担持されている組成物を含有し、表示層２は、表示層１とは、消色状態から発色状態になるために必要な電圧の閾値、発色状態から消色状態になるために必要な電圧の閾値、消色状態から発色状態になるために必要な電荷量及び発色状態から消色状態になるために必要な電荷量の少なくとも一つが異なり、表示層１及び表示層２の少なくとも一方に含まれる導電性又は半導性の粒子は、表面に絶縁性又は半導性の物質を有する。【選択図】図１
2007292962.tif 000002
【特許請求の範囲】
【請求項１】
表示電極と、
該表示電極に対して、電解質を介して対向する対向電極と、
該表示電極の対向電極側の表面に積層されている、異なる色を発色する第一の表示層及び第二の表示層と、
該第一の表示層及び第二の表示層が発色する色とは異なる色のカラーフィルターを有する表示素子であって、
該第一の表示層及び第二の表示層は、それぞれ独立に、導電性又は半導性の粒子に有機エレクトロクロミック化合物が担持されている組成物を含有し、
該第二の表示層は、該第一の表示層とは、消色状態から発色状態になるために必要な電圧の閾値、発色状態から消色状態になるために必要な電圧の閾値、消色状態から発色状態になるために必要な電荷量及び発色状態から消色状態になるために必要な電荷量の少なくとも一つが異なり、
該第一の表示層及び第二の表示層の少なくとも一方に含まれる導電性又は半導性の粒子は、表面に絶縁性又は半導性の物質を有することを特徴とする表示素子。
【請求項２】
表示電極と、
該表示電極に対して、電解質を介して対向する対向電極と、
該表示電極の対向電極側の表面に積層されている、異なる色を発色する第一の表示層及び第二の表示層と、
該第一の表示層及び第二の表示層が発色する色とは異なる色のカラーフィルターを有する表示素子であって、
該第一の表示層及び第二の表示層は、それぞれ独立に、導電性又は半導性の粒子に有機エレクトロクロミック化合物が担持されている組成物を含有し、
該第二の表示層は、該第一の表示層とは、消色状態から発色状態になるために必要な電圧の閾値、発色状態から消色状態になるために必要な電圧の閾値、消色状態から発色状態になるために必要な電荷量及び発色状態から消色状態になるために必要な電荷量の少なくとも一つが異なり、
該第一の表示層及び第二の表示層は、異なる条件で加熱処理及び／又は加圧処理されていることを特徴とする表示素子。
【請求項３】
前記第一の表示層及び第二の表示層の間に、中間層をさらに有することを特徴とする請求項１又は２に記載の表示素子。
【請求項４】
前記第一の表示層及び第二の表示層が発色する色並びにカラーフィルターの色は、イエロー、マゼンタ及びシアンの組み合わせであることを特徴とする請求項１乃至３のいずれか一項に記載の表示素子。
【請求項５】
前記カラーフィルターは、電解液を浸透することが可能な部材であることを特徴とする請求項１乃至４のいずれか一項に記載の表示素子。
【請求項６】
前記表示電極、第一の表示層、第二の表示層及びカラーフィルターにより、規則的な画素のパターンが形成されており、
前記カラーフィルターの画素の色は、隣接するカラーフィルターの画素の色とは異なることを特徴とする請求項１乃至５のいずれか一項に記載の表示素子。
【発明の詳細な説明】
【技術分野】
【０００１】
本発明は、表示素子に関する。
【背景技術】
【０００２】
紙に替わる電子媒体として、電子ペーパーの開発が盛んに行われている。従来のディスプレイであるＣＲＴや液晶ディスプレイに対して、電子ペーパーに必要な特性としては、反射型表示素子であると共に、高い白反射率・高いコントラスト比を有すること、高精細な表示ができること、表示にメモリ効果があること、低電圧で駆動できること、薄くて軽いこと、安価であること等が挙げられる。特に、表示特性としては，紙と同等な白反射率、コントラスト比が要求されており、これらの特性を兼ね備えた表示デバイスを開発することは容易ではない。また、従来のディスプレイ、紙媒体は、フルカラー表示をしており、電子ペーパーに対するカラー化の要望は非常に大きい。
【０００３】
カラー表示ができる電子ペーパーの技術としては、例えば、反射型液晶素子にカラーフィルターを形成した媒体が製品化されているが、偏光板を用いるため、光利用効率が低く、暗い白色表示しかできていない。さらに、黒色を表示することができないため、コントラスト比も悪い。
【０００４】
また、明るい反射型表示素子として、帯電した白色粒子と黒色粒子を電場で動かすことを原理とする電気泳動方式が挙げられるが、この方式では、白色粒子と黒色粒子を完全に反転させることは現実的に難しく、高い白反射率、高いコントラスト比を同時に満たすことは難しい。さらに、白色粒子と黒色粒子をマイクロカプセルや微小構造のセルに封入しなければならないため、カプセル膜やセル壁の存在も白反射率を低減させる大きな要因となっている。特許文献１及び特許文献２には、電気泳動素子にカラーフィルターを形成した反射型カラー表示媒体が開示されているが、低い白反射率、低いコントラスト比の表示媒体にカラーフィルターを形成しても良好な画質が得られないことは明白である。さらに、特許文献３及び特許文献４には、複数の色にそれぞれ着色された粒子を動かすことによってカラー化を行う電気泳動素子が開示されているが、これらの方法を用いても原理的には上記の課題の解決にはならず、高い白反射率と高いコントラスト比を同時に満たすことはできない。
【０００５】
一方、電圧を印加すると、可逆的に電界酸化反応又は電界還元反応が起こり、可逆的に色変化する現象をエレクトロクロミズムという。このような現象を起こすエレクトロクロミック化合物の発色／消色を利用した表示素子は、反射型の表示素子であり、高い白反射率が可能であること、メモリ効果があること、低電圧で駆動できることから、電子ペーパーの候補として挙げられる。特許文献５、特許文献６及び特許文献７には、酸化チタン等の半導性微粒子の表面に有機エレクトロクロミック化合物を担持させた素子が開示されている。このような素子は、前述の液晶素子、電気泳動素子と比較すると、白反射率が高く、カラーフィルターを設けてもある程度の白反射率を確保することができる。しかしながら、単純に白黒エレクトロクロミック表示素子にカラーフィルターを設けただけでは、高画質のカラー表示を得ることは難しい。
【特許文献１】特開２００３−１６１９６４号公報
【特許文献２】特開２００４−３６１５１４号公報
【特許文献３】特表２００４−５２０６２１号公報
【特許文献４】特表２００４−５３６３４４号公報
【特許文献５】特表２００１−５１０５９０号公報
【特許文献６】特開２００２−３２８４０１号公報
【特許文献７】特開２００４−１５１２６５号公報
【発明の開示】
【発明が解決しようとする課題】
【０００６】
本発明は、上記の従来技術が有する問題に鑑み、比較的簡易な構造で高画質のカラー表示が可能な反射型表示素子を提供することを目的とする。
【課題を解決するための手段】
【０００７】
請求項１に記載の発明は、表示素子において、表示電極と、該表示電極に対して、電解質を介して対向する対向電極と、該表示電極の対向電極側の表面に積層されている、異なる色を発色する第一の表示層及び第二の表示層と、該第一の表示層及び第二の表示層が発色する色とは異なる色のカラーフィルターを有する表示素子であって、該第一の表示層及び第二の表示層は、それぞれ独立に、導電性又は半導性の粒子に有機エレクトロクロミック化合物が担持されている組成物を含有し、該第二の表示層は、該第一の表示層とは、消色状態から発色状態になるために必要な電圧の閾値、発色状態から消色状態になるために必要な電圧の閾値、消色状態から発色状態になるために必要な電荷量及び発色状態から消色状態になるために必要な電荷量の少なくとも一つが異なり、該第一の表示層及び第二の表示層の少なくとも一方に含まれる導電性又は半導性の粒子は、表面に絶縁性又は半導性の物質を有することを特徴とする。これにより、比較的簡易な構造で高画質のカラー表示が可能な反射型表示素子を提供することができる。
【０００８】
請求項２に記載の発明は、表示素子において、表示電極と、該表示電極に対して、電解質を介して対向する対向電極と、該表示電極の対向電極側の表面に積層されている、異なる色を発色する第一の表示層及び第二の表示層と、該第一の表示層及び第二の表示層が発色する色とは異なる色のカラーフィルターを有する表示素子であって、該第一の表示層及び第二の表示層は、それぞれ独立に、導電性又は半導性の粒子に有機エレクトロクロミック化合物が担持されている組成物を含有し、該第二の表示層は、該第一の表示層とは、消色状態から発色状態になるために必要な電圧の閾値、発色状態から消色状態になるために必要な電圧の閾値、消色状態から発色状態になるために必要な電荷量及び発色状態から消色状態になるために必要な電荷量の少なくとも一つが異なり、該第一の表示層及び第二の表示層は、異なる条件で加熱処理及び／又は加圧処理されていることを特徴とする。これにより、比較的簡易な構造で高画質のカラー表示が可能な反射型表示素子を提供することができる。
【０００９】
請求項３に記載の発明は、請求項１又は２に記載の表示素子において、前記第一の表示層及び第二の表示層の間に、中間層をさらに有することを特徴とする。これにより、表示層の発色をさらに制御することができる。
【００１０】
請求項４に記載の発明は、請求項１乃至３のいずれか一項に記載の表示素子において、前記第一の表示層及び第二の表示層が発色する色並びにカラーフィルターの色は、イエロー、マゼンタ及びシアンの組み合わせであることを特徴とする。これにより、マルチカラー又はフルカラーの表示をすることができる。
【００１１】
請求項５に記載の発明は、請求項１乃至４のいずれか一項に記載の表示素子において、前記カラーフィルターは、電解液を浸透することが可能な部材であることを特徴とする。これにより、カラーフィルターの配置できる個所の自由度が広がることにより、表示素子の構成の設計に幅ができ、製造コストの低減に繋げることができる。
【００１２】
請求項６に記載の発明は、請求項１乃至５のいずれか一項に記載の表示素子において、前記表示電極、第一の表示層、第二の表示層及びカラーフィルターにより、規則的な画素のパターンが形成されており、前記カラーフィルターの画素の色は、隣接するカラーフィルターの画素の色とは異なることを特徴とする。これにより、比較的簡易な構造で高画質のカラー表示が可能な反射型表示素子を提供することができる。
【発明の効果】
【００１３】
本発明によれば、比較的簡易な構造で高画質のカラー表示が可能な反射型表示素子を提供することができる。
【発明を実施するための最良の形態】
【００１４】
次に、本発明を実施するための最良の形態を図面と共に説明する。
【００１５】
図１に、本発明の表示素子の一例を示す。ただし、本発明の表示素子は、図１の構成に限定されない。
【００１６】
本発明の表示素子は、表示電極と、表示電極に対して間隔をおいて対向して設けられた対向電極と、両電極間に配置された電解質とを備える。また、表示電極の対向電極側の表面に異なる色を発色する第一の表示層（以下、表示層１という）及び第二の表示層（以下、表示層２という）が積層されている。さらに、表示層１及び表示層２が各々発色する色とは異なる色のカラーフィルターを有する。なお、表示層１及び表示層２は、それぞれ独立に、導電性又は半導性の担体粒子に有機エレクトロクロミック化合物が担持されているエレクトロクロミック組成物を含有し、表示層２は、表示層１とは、消色状態から発色状態になるために必要な電圧の閾値、発色状態から消色状態になるために必要な電圧の閾値、消色状態から発色状態になるために必要な電荷量及び発色状態から消色状態になるために必要な電荷量の少なくとも一つが異なる。
【００１７】
本発明において、表示層１及び表示層２は、それぞれ独立的に発色することができる。例えば、表示層１が赤色を発色し、表示層２が青色を発色し、緑色のカラーフィルターが設けられている場合、表示層１のみが発色した青色と緑色の混色である濃青色、表示層２のみが発色した赤色と緑色の混色である濃黄色、表示層１及び表示層２がともに発色した紫色（青色＋赤色）と緑色の混色である黒色を表示できる。これは、発色・消色の閾値電圧、発色・消色に必要な電荷量の少なくとも一つが表示層１及び表示層２の間で異なるためである。例えば、表示層１は、発色の閾値電圧が高く、発色に必要な電荷量が小さく、表示層２は、発色の閾値電圧が低く、発色に必要な電荷量が大きい表示素子の場合、表示層２の発色の閾値電圧以上で、表示層１の発色の閾値電圧未満の電圧を印加すると、表示層２のみが発色する。また、表示層１の発色の閾値電圧以上の電圧を短時間印加すると、表示層１が発色する。このとき、表示層２は、発色に必要な電荷量が大きいため、表示層１の発色の閾値電圧以上の電圧を短時間印加してもほとんど発色しない。さらに、表示層１の発色の閾値電圧以上の電圧を長時間印加すると、表示層１及び表示層２が共に発色する。
【００１８】
一般的に、マルチカラー表示又はフルカラー表示を行うためには、３原色、すなわち、Ｒ（レッド）、Ｇ（グリーン）及びＢ（ブルー）又はＹ（イエロー）、Ｍ（マゼンタ）及びＣ（シアン）の３色を発色させる必要がある。本発明の表示素子は、２層の表示層により２色を発色させ、３色目としては、カラーフィルターを用いることにより、マルチカラー表示することができる。
【００１９】
従来技術である反射型白黒表示素子にカラーフィルターを設ける方法では、カラーフィルターのみによって色を表示するため、白色反射率及びコントラスト比が低い。本発明の表示素子は、表示層で２色のカラーを表示できるため、従来技術と比較して、２倍の白反射率、２倍のコントラスト比が得られる。
【００２０】
本発明において、エレクトロクロミック組成物としては、平均一次粒径が５〜５０ｎｍの導電性又は半導性の担体粒子の表面に、ホスホニル基、水酸基、カルボキシル基等の極性基を有する有機エレクトロクロミック化合物を吸着させた組成物が挙げられる。このようなエレクトロクロミック組成物を含有する表示層は、表示電極から担体粒子を通って有機エレクトロクロミック化合物へ電荷が移動することによって発色する（逆移動で消色する）。このため、担体粒子の導電特性、担体粒子と有機エレクトロクロミック化合物の界面部位等によって、発色・消色の閾値電圧を制御することができる。また、有機エレクトロクロミック化合物は、様々な分子を設計することができるため、界面部位から発色団部位への共役構造を変化させることにより、電子移動性を制御し、発色・消色に必要な電荷量を制御することができる。さらに、発色団の構造を変化させるにより、種々の色を発色することができる。
【００２１】
このため、導電特性の異なる担体粒子と、発色・消色に必要な電荷量、色が異なる有機エレクトロクロミック化合物の組み合わせにより、色、発色・消色の閾値電圧、発色・消色に必要な電荷量が異なるエレクトロクロミック組成物を形成することができる。
【００２２】
本発明において、導電性又は半導性の担体粒子の表面を絶縁性又は半導性の物質で修飾することにより、導電特性が変化し、この導電特性の違いにより、発色・消色の閾値電圧を制御することができる。すなわち、担体粒子の表面に、別の原子、分子、化合物等を修飾すると、担体粒子の導電特性が変化する。例えば、導電性又は半導性の担体粒子である酸化チタン粒子等の金属酸化物粒子は、ゾル・ゲル法等を用いると、他の金属酸化物を表面にコーティングすることができる。この表面修飾法を用いると、表面に修飾した分子の種類、量等により、担体粒子の導電特性を制御することができる。特に、担体粒子の表面に、酸化アルミニウム、酸化シリカ、酸化ジルコニウム等の絶縁性物質をコーティングすると、導電特性が低下し、コーティングしていない担体粒子と比較して、発色・消色の閾値電圧を大幅に変化させることができる。
【００２３】
また、本発明においては、表示層を形成する際に、加熱処理をすることにより、発色・消色の閾値電圧を制御することができる。具体的には、高温で加熱処理した場合と比較して、低温で加熱処理をする場合は、発色・消色の閾値電圧を大きくすることができる。加熱処理は、表示層内の近接するエレクトロクロミック組成物同士を焼結する効果、また、表示層の塗布液に含まれる溶媒、界面活性剤を除去する効果があり、その結果として、表示層の導電特性を向上させることができると考えられる。したがって、加熱処理温度が高い程、導電特性が向上し、発色・消色の閾値電圧が低くなる。特に、２００℃以上の高温で加熱処理を行うと、近接するエレクトロクロミック組成物同士の焼結が起こり、また、表示層の塗布液に含まれる溶媒、界面活性剤は、ほぼ全て除去されるため、良好な導電特性を示す。さらに、３００℃以上の高温で加熱処理を行うと、近接するエレクトロクロミック組成物同士の焼結がさらに起こるため、発色・消色の閾値電圧を大幅に変化させることができる。
【００２４】
さらに、本発明においては、表示層を形成する際に、加熱処理をする代わりに、加圧処理をしても、発色・消色の閾値電圧を制御することができる。加圧処理を行うためには、プレス装置を用いることが最も簡便である。印加する圧力は、１００００ｋｇｆ／ｃｍ２以下であることが好ましい。１００００ｋｇｆ／ｃｍ２より大きい圧力を印加すると、加圧プレス処理により、表示層が破損することがある。このとき、印加する圧力が大きい程、発色・消色の閾値電圧が小さくなる。従って、表示電極に近い表示層に、大きい圧力を印加して、表示層を形成することにより、２色を独立的に表示することができる。加圧処理が加熱処理と同様の効果を有する原因としては、近接するエレクトロクロミック組成物の表面が加圧処理でより接近し、加熱焼結と同様の効果が得られるためであると考えられる。
【００２５】
本発明においては、発色・消色の閾値電圧又は発色・消色に必要な電荷量を変化させる方法として、加熱、加圧が有効であるが、これらと同様の原理から、光照射、レーザー照射、電磁波照射、振動等でも同様の効果が得られる。
【００２６】
本発明において、導電性又は半導性の担体粒子は、有機エレクトロクロミック化合物が吸着可能なものであれば、その材質や形態は、特に限定されるものではないが、エレクトロクロミック素子としての特性に合う金属酸化物が好ましく用いられる。担体粒子の具体例としては、これらに限定されるものではないが、酸化チタン、酸化亜鉛、酸化スズ、アルミナ、ジルコニア、セリア、シリカ、イットリア、ボロニア、マグネシア、チタン酸ストロンチウム、チタン酸カリウム、チタン酸バリウム、チタン酸カルシウム、カルシア、フェライト、ハフニア、三酸化タングステン、酸化鉄、酸化銅、酸化ニッケル、酸化コバルト、酸化バリウム、酸化ストロンチウム、酸化バナジウム、チタン酸バリウム、アルミノケイ酸塩、リン酸カルシウム、アルミノシリケート等を主成分とする金属酸化物が挙げられ、これらは、単独で用いても２種以上を混合して用いてもよい。中でも、酸化チタン、酸化亜鉛、酸化スズ、アルミナ、ジルコニア、ジルコニア、酸化鉄、酸化マグネシウム、酸化インジウム、酸化タングステンが好ましいが、その電気的特性と物理的特性から、酸化チタンが特に好ましい。
【００２７】
有機エレクトロクロミック化合物としては、ビオロゲン系化合物、スチリル系化合物、フェノチアジン系、アントラキノン系、ピラゾリン系、フルオラン系、タロシアニン系、等のエレクトロクロミック化合物が挙げられる。
【００２８】
ビオロゲン系化合物としては、例えば、１−Ｅｔｈｙｌ−１’−（２−ｐｈｏｓｐｈｏｎｏｅｔｈｙｌ）−４，４’−ｂｉｐｙｒｉｄｉｎｉｕｍ  ｄｉｃｈｌｏｒｉｄｅ、１−ｐ−ｃｙａｎｏｐｈｅｎｙｌ−１’−（２−ｐｈｏｓｐｈｏｎｏｅｔｈｙｌ）−４，４’−ｂｉｐｙｒｉｄｉｎｉｕｍ  ｄｉｃｈｌｏｒｉｄｅ、Ｂｉｓ（２−ｐｈｏｓｐｈｏｎｙｌｅｔｈｙｌ）−４，４’−ｂｉｐｙｒｉｄｉｎｉｕｍ  ｄｉｃｈｌｏｒｉｄｅ、１−Ｅｔｈｙｌ−１’−ａｃｅｔｉｃ  ａｃｉｄ−４，４’−ｂｉｐｙｒｉｄｉｎｉｕｍ  ｄｉｃｈｌｏｒｉｄｅ等が挙げられる。
【００２９】
スチリル系化合物としては、例えば、２−［２−［４−（ｄｉｍｅｔｈｙｌａｍｉｎｏ）−５−ｃａｒｂｏｘｙｐｈｅｎｙｌ］ｅｔｈｅｎｙｌ］−３，３−ｄｉｍｅｔｈｙｌｉｎｄｏｌｉｎｏ［２，１−ｂ］ｏｘａｚｏｌｉｄｉｎｅ、２−［２−［４−（ｄｉｍｅｔｈｙｌａｍｉｎｏ）−５−ｃａｒｂｏｘｙｐｈｅｎｙｌ］−１，３−ｂｕｔａｄｉｅｎｙｌ］−３，３−ｄｉｍｅｔｈｙｌｉｎｄｏｌｉｎｏ［２，１−ｂ］ｏｘａｚｏｌｉｄｉｎｅ、２−［２−［４−（ｄｉｍｅｔｈｙｌａｍｉｎｏ）ｐｈｅｎｙｌ］−１，３−ｂｕｔａｄｉｅｎｙｌ］−３，３−ｄｉｍｅｔｈｙｌ−５−ｓｕｌｆｏｎｙｌｉｎｄｏｌｉｎｏ［２，１−ｂ］ｏｘａｚｏｌｉｄｉｎｅ等が挙げられる。
【００３０】
フェノチアジン系化合物としては、例えば、２−（Ｐｈｅｎｏｔｈｉａｚｉｎ−１０−ｙｌ）ｅｔｈｙｌ  ｐｈｏｓｐｈｉｎｉｃ  ａｃｉｄ、３−（Ｐｈｅｎｏｔｈｉａｚｉｎ−１０−ｙｌ）ｐｒｏｐｉｏｎｉｃ  ａｃｉｄ、３−（Ｐｈｅｎｏｔｈｉａｚｉｎ−１０−ｙｌ）  ｍｅｔｈａｎｅｓｕｌｆｏｎｉｃ  ａｃｉｄ等が挙げられる。
【００３１】
中でも、還元発色性であること、分子構造によって多くの色を発色できることから、ビオロゲン系化合物が好ましい。
【００３２】
また、有機エレクトロクロミック化合物は、担体粒子の表面に担持されるために吸着部位を有する必要がある。吸着部位としては、ホスホン酸基、カルボキシル基、スルホン酸基、サリチル酸由来の官能基等の酸性官能基が好ましく、中でも、ホスホン酸基は、強い吸着能を有するため、特に好ましい。
【００３３】
本発明において、表示電極としては、透明導電性基板を用いることが好ましい。透明導電性基板としては、ガラス基板、プラスチックフィルム等の基板に、ＩＴＯ、ＦＴＯ、ＺｎＯ等の透明導電性薄膜をコーティングしたもの等が挙げられる。中でも、プラスチックフィルムは、軽量でフレキシブルな表示素子を作製することができるため、特に好ましい。
【００３４】
対向電極としては、ガラス基板、プラスチックフィルム等の基板に、ＩＴＯ、ＦＴＯ、ＺｎＯ等の透明導電性薄膜をコーティングしたもの、亜鉛、白金等の導電性金属膜をコーティングしたもの等が挙げられる。ＩＴＯ、ＦＴＯ、ＺｎＯ等の透明導電性薄膜をコーティングする場合は、酸化スズ粒子、ＩＴＯ粒子等の比表面積が大きい導電性粒子を用いると、電荷を効率良く授受することができる電極が得られるため、好ましい。
【００３５】
電解質としては、過塩素酸リチウム、ホウフッ化リチウム等のリチウム塩を、アセトニトリル、炭酸プロピレン等の有機溶媒に溶解させた溶液系、パーフルオロスルホン酸系高分子膜等の固体系等が挙げられる。溶液系は、イオン伝導度が高いという利点がある。固体系は、劣化が少ないため、高耐久性の表示素子を作製することができる。
【００３６】
また、本発明の表示素子を反射型カラー表示装置として用いる場合、白色反射層を設けることが好ましい。白色反射層は、白色顔料粒子を樹脂に分散させ、対向電極上に塗布することにより、形成することができる。白色顔料粒子としては、金属酸化物粒子を用いることができ、具体的には、酸化チタン、酸化アルミニウム、酸化亜鉛、酸化ケイ素、酸化セシウム、酸化イットリウム等が挙げられる。また、電解液中に白色顔料粒子を分散させる場合は、予め電解液に白色顔料粒子を分散してから、表示素子中に注入すればよい。この場合、白色顔料粒子を固定するための樹脂が必要ないため、表示素子内のイオン伝導度がよく、低電圧で駆動することができる。
【００３７】
本発明の表示素子は、表示層１及び表示層２の間に、中間層をさらに有することが好ましい。本発明では、導電特性の異なる表示層１及び表示層２から、異なる色を独立的に発色させることが可能であるが、これらの表示層の間に中間層を設けると、発色をさらに制御することができる。これは、中間層が表示層１及び表示層２を分離することにより、発色・消色の閾値電圧の差を大きくすることができるためである。中間層は、透明であると共に、電解質が浸透する構造であれば、特に限定されない。例えば、浸透性のあるポリマー膜、ポーラス構造の無機材料膜、粒子膜等が挙げられ、特に、粒子膜は、表示層と同じ構成であるため、容易に積層することができる。粒子としては、酸化チタン、酸化アルミニウム、酸化亜鉛、酸化シリカ、酸化ジルコニウム等が挙げられる。中間層は、膜厚が大きい程、表示層１及び表示層２の発色・消色の閾値電圧の差を大きくすることができるが、膜厚が大きすぎると、表示層の発色を妨げることがある。したがって、中間層の膜厚は、表示層の膜厚に対して、１／１０〜１であることが好ましい。
【００３８】
本発明において、表示層１及び表示層２が各々発色する色及びカラーフィルターの色は、イエロー、マゼンタ及びシアンの組み合わせであることが好ましい。これらの組み合わせは、マルチカラー表示、フルカラー表示を行うための３原色であり、表示層の後方に白色反射層を配置すれば、白反射率が高い表示素子を形成することができる。
【００３９】
本発明において、カラーフィルターは、電解液を浸透することが可能な部材であることが好ましい。本発明の表示素子は、電流駆動素子であるため、表示層は、一般に、表示電極及び電解質と接していなければならない。したがって、液晶表示素子で用いられている絶縁性カラーフィルターを用いる場合は、表示電極の外側（表示層側ではない側）に配置しなければならない。しかしながら、カラーフィルターが電解液を浸透する部材であると、表示電極の内側、すなわち、表示電極と表示層の間や、表示層の内側（表示電極側ではない側）にも配置することができる。これは、電解質を浸透する表示層が電荷の授受を行うことが可能になるためである。カラーフィルターの配置できる個所の自由度が広がることにより、表示素子の構成の設計に幅ができ、製造コストの低減に繋げることができる。ここで、電解液を浸透する部材としては、メッシュ状、繊維状等の形状を適用することができ、例えば、発泡状のポリマー等に顔料色素や染料色素を付着させることにより作製することができる。
【００４０】
本発明において、表示電極、表示層１、表示層２及びカラーフィルターにより、規則的な画素のパターンが形成されており、カラーフィルターの画素の色は、隣接するカラーフィルターの画素の色と異なることが好ましい。
【００４１】
図２に、本発明の表示素子の一例を示し、以下に説明する。ただし、本発明の表示素子の構成は、図２に限定されない。図２では、カラーフィルター、表示層１及び表示層２が発色する色は、表１に示すように組み合わせられており、［１］、［２］及び［３］の部分が順次並んでおり、［１］、［２］及び［３］の３つの部分を合わせて１絵素としている。
【００４２】
【表１】
2007292962.tif 000003
この組み合わせのように異なる３つの組み合わせ部分の集合から１絵素を形成すると、表示層１及び表示層２の発色・消色による色表現範囲が最も広くなる。したがって、色表現範囲が広い高画質なカラー表示を実現することができる。
【実施例】
【００４３】
（実施例１）
有機エレクトロクロミック化合物として、Ｂｉｓ（２−ｐｈｏｓｐｈｏｎｙｌｅｔｈｙｌ）−４，４’−ｂｉｐｙｒｉｄｉｎｉｕｍ  ｄｉｃｈｌｏｒｉｄｅ（以下、ＥＣ１という）及び１−ｐ−ｃｙａｎｏｐｈｅｎｙｌ−１’−（２−ｐｈｏｓｐｈｏｎｏｅｔｈｙｌ）−４，４’−ｂｉｐｙｒｉｄｉｎｉｕｍ  ｄｉｃｈｌｏｒｉｄｅ（以下、ＥＣ２という）を用い、ＥＣ１及びＥＣ２を、それぞれ水及びエタノールに溶解させ、０．０２Ｍ溶液を調製した。次に、ＥＣ１の水溶液に、平均一次粒径が６ｎｍの酸化チタン粒子（テイカ社製）を、ＥＣ２のエタノール溶液に、平均一次粒径が６ｎｍの酸化チタン粒子の表面に酸化ジルコニウム／酸化アルミニウムを付着させた表面処理酸化チタン粒子（テイカ社製）をそれぞれ２０重量％加えて分散させ、粒子の表面に有機エレクトロクロミック化合物を吸着させた。なお、各分散液には、少量の界面活性剤を添加した。
【００４４】
表示電極への表示層の形成は、以下のように行った。酸化スズの透明導電性薄膜が全面に形成されたガラス基板の一部（面積１ｃｍ２）に、ＥＣ１を吸着させた酸化チタン粒子の分散液を、スピンコート法により、膜厚が２μｍになるように塗布し、１５０℃で２４時間加熱し、表示層１を形成した。次に、表示層１上に、ＥＣ２を吸着させた表面処理酸化チタン粒子の分散液を、スピンコート法により、膜厚が２μｍになるように塗布し、１５０℃で２４時間加熱し、表示層２を形成した。積層された表示層１及び表示層２は、透明であった。
【００４５】
対向電極は、以下のように作製した。平均一次粒径が３００ｎｍの酸化チタン粒子５ｇ及びポリエチレン樹脂１ｇを、テトラヒドロフラン１０ｍｌに分散させた。次に、スピンコート法により、調製した分散液を、厚さ０．２ｍｍの亜鉛板の全面に塗布した。膜厚は、５μｍであり、紙と同様な白色を示した。
【００４６】
表示電極と対向電極を、表示層が内側になるように、厚さが７５μｍのスペーサーを介して貼り合わせ、セルを作製した。次に、０．２Ｍとなるように、過塩素酸リチウムを炭酸プロピレンに溶解させた電解質溶液を調製し、セル内に封入した。さらに、セルの表示電極の外側に、市販の赤色フィルター（凸版印刷社製）を貼り付けることにより、反射型多色表示素子を作製した。
【００４７】
得られた反射型多色表示素子は、電圧を印加しない状態では、赤色を示し、反射率を測定したところ、５５％と高い値を示した。なお、この測定は、分光測色計を用いて、拡散光を照射することにより行った。
【００４８】
表示電極を負極に、対向電極を正極に繋ぎ、電圧２．０Ｖで２０ｍＣの電荷を加えたところ、表示電極の表示層のある部分のみが紫色に発色した。この色は、ＥＣ１が青色に発色し、赤色フィルターと混色したことに起因する。この電荷量では、ＥＣ２は発色しなかった。−３．０Ｖの電圧を十分印加すると、紫色が消色して再び赤色になった。
【００４９】
表示電極を負極に、対向電極を正極に繋ぎ、電圧２．０Ｖで５０ｍＣの電荷を加えたところ、表示電極の表示層のある部分のみが黒色に発色した。この色は、ＥＣ１及びＥＣ２が共に発色し、赤色フィルターと混色したことに起因する。−３．０Ｖの電圧を十分印加すると、黒色が消色して再び赤色になった。
【００５０】
表示電極を負極に、対向電極を正極に繋ぎ、電圧３．０Ｖで５０ｍＣの電荷を加えたところ、表示電極の表示層のある部分のみが黒色に発色した。この状態から−１．０Ｖの電圧を短時間印加すると、黒色から濃黄色に変化した。これは、ＥＣ１が消色し、ＥＣ２のみが発色して、赤色フィルターと混色したことに起因する。−３．０Ｖの電圧を十分印加すると、濃黄色が消色して再び赤色になった。
（実施例２）
有機エレクトロクロミック化合物として、ＥＣ１及びＥＣ２を用い、ＥＣ１及びＥＣ２を、それぞれ水及びエタノールに溶解させ、０．０２Ｍ溶液を調製した。次に、ＥＣ１の水溶液及びＥＣ２のエタノール溶液に、平均一次粒径が６ｎｍの酸化チタン微粒子（テイカ社製）をそれぞれ２０重量％加えて分散させ、粒子の表面に有機エレクトロクロミック化合物を吸着させた。なお、各分散液には、少量の界面活性剤を添加した。
【００５１】
表示電極への表示層の形成は、以下のように行った。酸化スズの透明導電性薄膜が全面に形成されたガラス基板の一部（面積１ｃｍ２）に、ＥＣ１を吸着させた酸化チタン粒子の分散液を、スピンコート法により、膜厚が２μｍになるように塗布し、２３０℃で２時間加熱し、表示層１を形成した。次に、表示層１上に、ＥＣ２を吸着させた酸化チタン粒子の分散液を、スピンコート法により、膜厚が２μｍになるように塗布し、１００℃で３０分間加熱し、表示層２を形成した。積層された表示層１及び表示層２は、透明であった。
【００５２】
対向電極は、以下のように作製した。平均一次粒径が３００ｎｍの酸化チタン粒子５ｇ及びポリエチレン樹脂１ｇを、テトラヒドロフラン１０ｍｌに分散させた。次に、スピンコート法により、調製した分散液を、厚さが０．２ｍｍの亜鉛板の全面に塗布した。膜厚は、５μｍであり、紙と同様な白色を示した。
【００５３】
表示電極と対向電極を、表示層が内側になるように、厚さが７５μｍのスペーサーを介して貼り合わせ、セルを作製した。次に、０．２Ｍになるように、過塩素酸リチウムを炭酸プロピレンに溶解させた電解質溶液を調製し、セル内に封入した。さらに、セルの表示電極の外側に、市販の赤色フィルター（凸版印刷社製）を貼り付けることにより、反射型多色表示素子を作製した。
【００５４】
得られた反射型多色表示素子は、電圧を印加しない状態では、赤色を示し、反射率を測定したところ、５５％と高い値を示した。
【００５５】
表示電極を負極に、対向電極を正極に繋ぎ、電圧２．５Ｖで２０ｍＣの電荷を加えたところ、表示電極の表示層のある部分のみが紫色に発色した。この色は、ＥＣ１が青色に発色し、赤色フィルターと混色したことに起因する。この電荷量では、ＥＣ２は発色しなかった。−３．０Ｖの電圧を十分印加すると、紫色が消色して再び赤色になった。
【００５６】
表示電極を負極に、対向電極を正極に繋ぎ、電圧３．５Ｖで５０ｍＣの電荷を加えたところ、表示電極の表示層のある部分のみが黒色に発色した。この色は、ＥＣ１及びＥＣ２が共に発色し、赤色フィルターと混色したことに起因する。−３．０Ｖの電圧を十分印加すると、黒色が消色して再び赤色になった。
【００５７】
表示電極を負極に、対向電極を正極に繋ぎ、電圧３．５Ｖで５０ｍＣの電荷を加えたところ、表示電極の表示層のある部分のみが黒色に発色した。この状態から−１．３Ｖの電圧を短時間印加すると、黒色から濃黄色に変化した。これは、ＥＣ１が消色し、ＥＣ２のみが発色して、赤色フィルターと混色したことに起因する。−３．０Ｖの電圧を十分印加すると、濃黄色が消色して再び赤色になった。
（実施例３）
有機エレクトロクロミック化合物として、ＥＣ１及びＥＣ２を用い、ＥＣ１及びＥＣ２を、それぞれ水及びエタノールに溶解させ、０．０２Ｍ溶液を調製した。次に、ＥＣ１の水溶液に、平均一次粒径が６ｎｍの酸化チタン粒子（テイカ社製）を、ＥＣ２のエタノール溶液に、平均一次粒径が６ｎｍの酸化チタン粒子の表面に酸化ジルコニウム／酸化アルミニウムを付着させた表面処理酸化チタン粒子（テイカ社製）をそれぞれ２０重量％加えて分散させ、粒子の表面に有機エレクトロクロミック化合物を吸着させた。また、エタノールに、平均一次粒径が６ｎｍの酸化チタン粒子（テイカ社製）を２０重量％加えて分散させた。なお、各分散液には、少量の界面活性剤を添加した。
【００５８】
表示電極への表示層の形成は、以下のように行った。酸化スズの透明導電性薄膜が全面に形成されたガラス基板の一部（面積１ｃｍ２）に、ＥＣ１を吸着させた酸化チタン粒子の分散液を、スピンコート法により、膜厚が２μｍになるように塗布し、１５０℃で２４時間加熱し、表示層１を形成した。次に、表示層１上に、平均一次粒径が６ｎｍの酸化チタン粒子（テイカ社製）の分散液を、スピンコート法により、膜厚が０．５μｍになるように塗布し、１５０℃で２４時間加熱し、中間層を形成した。さらに、中間層上に、ＥＣ２を吸着させた表面処理酸化チタン粒子の分散液を、スピンコート法により、膜厚が２μｍになるように塗布し、１５０℃で２４時間加熱し、表示層２を形成した。積層された表示層１、中間層及び表示層２は、透明であった。
【００５９】
対向電極は、以下のように作製した。平均一次粒径が３００ｎｍの酸化チタン粒子５ｇ及びポリエチレン樹脂１ｇをテトラヒドロフラン１０ｍｌに分散させた。次に、スピンコート法により、調製した分散液を、厚さが０．２ｍｍの亜鉛板の全面に塗布した。膜厚は、５μｍであり、紙と同様な白色を示した。
【００６０】
表示電極と対向電極を、表示層が内側になるように、厚さが７５μｍのスペーサーを介して貼り合わせ、セルを作製した。次に、０．２Ｍになるように、過塩素酸リチウムを炭酸プロピレンに溶解させた電解質溶液を調製し、セル内に封入した。さらに、表示電極の外側に、市販の赤色フィルター（凸版印刷社製）を貼り付けることにより、反射型多色表示素子を作製した。
【００６１】
得られた反射型多色表示素子は、電圧を印加しない状態では、赤色を示し、反射率を測定したところ、５５％と高い値を示した。
【００６２】
表示電極を負極に、対向電極を正極に繋ぎ、電圧２．０Ｖで２０ｍＣの電荷を加えたところ、表示電極の表示層のある部分のみが紫色に発色した。この色は、ＥＣ１が青色に発色し、赤色フィルターと混色したことに起因する。この電荷量では、ＥＣ２は発色しなかった。−３．０Ｖの電圧を十分印加すると、紫色が消色して再び赤色になった。
【００６３】
表示電極を負極に、対向電極を正極に繋ぎ、電圧３．０Ｖで５０ｍＣの電荷を加えたところ、表示電極の表示層のある部分のみが黒色に発色した。この色は、ＥＣ１及びＥＣ２が共に発色し、赤色フィルターと混色したことに起因する。−５．０Ｖの電圧を十分印加すると、黒色が消色して再び赤色になった。
【００６４】
表示電極を負極に、対向電極を正極に繋ぎ、電圧３．０Ｖで５０ｍＣの電荷を加えたところ、表示電極の表示層のある部分のみが黒色に発色した。この状態から−３．０Ｖの電圧を短時間印加すると、黒色から濃黄色に変化した。これは、ＥＣ１が消色し、ＥＣ２のみが発色して、赤色フィルターと混色したことに起因する。−５．０Ｖの電圧を十分印加すると、濃黄色が消色して再び赤色になった。
（実施例４）
厚さが０．１μｍのポリプロピレン発泡体をアントシアニン系赤色色素（東洋インキ社製）の０．２Ｍエタノール溶液に浸漬させ、メッシュ状赤色フィルターを作製した。
【００６５】
セルの表示電極の外側に、市販の赤色フィルター（凸版印刷社製）を貼り付ける代わりに、熱硬化性樹脂からなる接着剤を用いて、表示層２上にメッシュ状赤色フィルターを貼り付けたこと以外は、実施例１と同様に、反射型多色表示素子を作製し、同様に評価をしたところ、実施例１と同様の結果が得られた。
（実施例５）
有機エレクトロクロミック化合物として、ＥＣ１、ＥＣ２及び１−Ｅｔｈｙｌ−１’−（２−ｅｔｈｙｌ  ｓａｌｉｃｙｌｉｃ  ａｃｉｄ）−４，４’−ｂｉｐｙｒｉｄｉｎｉｕｍ  ｄｉｃｈｌｏｒｉｄｅ（以下、ＥＣ３という）を用いた。ここで、ＥＣ１、ＥＣ２及びＥＣ３は、発色状態で、それぞれ青色、緑色及び赤色を発色する。ＥＣ１、ＥＣ２及びＥＣ３を、それぞれメタノールに溶解させ、０．２Ｍ溶液を調製した。
【００６６】
平均一次粒径が６ｎｍの酸化チタン粒子及び平均一次粒径が６ｎｍの酸化チタン粒子の表面に酸化ジルコニウム／酸化アルミニウムを付着させた表面処理酸化チタン粒子（テイカ社製）を、それぞれ水及びエタノールに、２０重量％加えて分散させた。なお、各分散液には、少量の界面活性剤を添加した。
【００６７】
表示電極への表示層の形成は、以下のように行った。長さ３ｃｍ、幅３ｍｍの酸化スズの透明導電性薄膜が３本並んで形成された３ｃｍ角のガラス基板の透明導電性薄膜上のみに、酸化チタン粒子の分散液を、インクジェット法により、膜厚が２μｍになるように塗布し、１５０℃で２４時間加熱した。次に、酸化チタン粒子層上に、ＥＣ１、ＥＣ２及びＥＣ３のメタノール溶液を、インクジェット法により、それぞれ３本の透明導電性薄膜に合わせて塗布し、表示層１を形成した。さらに、表示層１上に、表面処理酸化チタン粒子の分散液を、インクジェット法により、膜厚が２μｍになるように塗布し、１５０℃で２４時間加熱した。次に、表面処理酸化チタン粒子層上に、ＥＣ１、ＥＣ２及びＥＣ３のメタノール溶液を、インクジェット法により、それぞれ３本の透明導電性薄膜に合わせて塗布し、表示層２を形成した。このとき、表示層１において、ＥＣ１を塗布した部分にはＥＣ２を、ＥＣ２を塗布した部分にはＥＣ３を、ＥＣ３を塗布した部分にはＥＣ１を塗布した。
【００６８】
対向電極は、以下のように作製した。平均一次粒径が３００ｎｍの酸化チタン粒子５ｇ及びポリエチレン樹脂１ｇをテトラヒドロフラン１０ｍｌに分散させた。次に、スピンコート法により、調製した分散液を、厚さが０．２ｍｍの亜鉛板の全面に塗布した。膜厚は、５μｍであり、紙と同様な白色を示した。
【００６９】
表示電極と対向電極を、表示層が内側になるように、厚さが７５μｍのスペーサーを介して貼り合わせ、セルを作製した。次に、０．２Ｍになるように、過塩素酸リチウムを炭酸プロピレンに溶解させた電解質溶液を調製し、セル内に封入した。さらに、セルの表示電極の外側に、市販のＲＧＢカラーフィルター（凸版印刷社製）を貼り付けることにより、反射型多色表示素子を作製した。このとき、表示層１及び表示層２において、それぞれＥＣ１及びＥＣ２を塗布した部分にはカラーフィルターの赤色部分、それぞれＥＣ２及びＥＣ３を塗布した部分にはカラーフィルターの青色部分、それぞれＥＣ１及びＥＣ３を塗布した部分にはカラーフィルターの緑色部分が貼り付けられるように調整した。
【００７０】
得られた反射型多色表示素子は、電圧を印加しない状態では、白色を示し、反射率を測定したところ、４８％と高い値を示した。
【００７１】
対向電極を正極に繋ぎ、表示電極のカラーフィルターの赤色部分の透明導電性薄膜を負極に繋ぎ、電圧２．０Ｖで２０ｍＣの電荷を加えた。さらに、表示電極のカラーフィルターの緑色部分の透明導電性薄膜を負極に繋ぎ、電圧３．０Ｖで５０ｍＣの電荷を加えた後に、−１．０Ｖの電圧を短時間印加した。これにより、反射型多色表示素子全体が良好な青色を示した。色の見え方に関する官能試験を行ったところ、５０人中４１人が青色として満足するレベルであるとした。表示電極のカラーフィルターの赤色及び緑色部分の透明導電性薄膜を負極に繋ぎ、−３．０Ｖの電圧を十分印加すると、青色が消色して再び白色になった。
【００７２】
対向電極を正極に繋ぎ、表示電極のカラーフィルターの緑色部分の透明導電性薄膜を負極に繋ぎ、電圧２．０Ｖで２０ｍＣの電荷を加えた。さらに、表示電極のカラーフィルターの青色部分の透明導電性薄膜を負極に繋ぎ、電圧３．０Ｖで５０ｍＣの電荷を加えた後に、−１．０Ｖの電圧を短時間印加した。これにより、反射型多色表示素子全体が良好な赤色を示した。色の見え方に関する官能試験を行ったところ、５０人中４１人が赤色として満足するレベルであるとした。表示電極のカラーフィルターの青色及び緑色部分の透明導電性薄膜を負極に繋ぎ、−３．０Ｖの電圧を十分印加すると、青色が消色して再び白色になった。
【００７３】
対向電極を正極に繋ぎ、表示電極のカラーフィルターの青色部分の透明導電性薄膜を負極に繋ぎ、電圧２．０Ｖで２０ｍＣの電荷を加えた。さらに、表示電極のカラーフィルターの赤色部分の透明導電性薄膜を負極に繋ぎ、電圧３．０Ｖで５０ｍＣの電荷を加えた後に、−１．０Ｖの電圧を短時間印加した。これにより、反射型多色表示素子全体が良好な緑色を示した。色の見え方に関する官能試験を行ったところ、５０人中４６人が緑色として満足するレベルであるとした。表示電極のカラーフィルターの青色及び赤色部分の透明導電性薄膜を負極に繋ぎ、−３．０Ｖの電圧を十分印加すると、青色が消色して再び白色になった。
（比較例１）
有機エレクトロクロミック化合物として、ＥＣ１、ＥＣ２及びＥＣ３を用い、ＥＣ１、ＥＣ２及びＥＣ３をメタノールに混合溶解させ、０．２Ｍの有機エレクトロクロミック化合物溶液を調製した。
【００７４】
平均一次粒径が６ｎｍの酸化チタン粒子を水に２０重量％加えて分散させた。なお、分散液には少量の界面活性剤を添加した。
【００７５】
表示電極への表示層の形成は、以下のように行った。実施例５と同じ酸化スズの透明導電性薄膜が３本形成されたガラス基板の透明導電性薄膜上のみに、酸化チタン粒子の分散液を、インクジェット法により、膜厚が２μｍになるように塗布し、１５０℃で２４時間加熱した。次に、有機エレクトロクロミック化合物のメタノール溶液を、インクジェット法により、酸化チタン粒子層上に塗布した。
【００７６】
対向電極は、以下のように作製した。平均一次粒径が３００ｎｍの酸化チタン粒子５ｇ及びポリエチレン樹脂１ｇをテトラヒドロフラン１０ｍｌに分散させた。次に、スピンコート法により、調製した分散液を、厚さが０．２ｍｍの亜鉛板の全面に塗布した。膜厚は、５μｍであり、紙と同様な白色を示した。
【００７７】
表示電極と対向電極を、表示層が内側になるように、厚さが７５μｍのスペーサーを介して貼り合わせ、セルを作製した。次に、０．２Ｍになるように、過塩素酸リチウムを炭酸プロピレンに溶解させた電解質溶液を調製し、セル内に封入した。さらに、表示電極の外側に市販のＲＧＢカラーフィルター（凸版印刷社製）を貼り付けることにより、反射型多色表示素子を作製した。
【００７８】
対向電極を正極に繋ぎ、表示電極のカラーフィルターの赤色部分の透明導電性薄膜を負極に繋ぎ、電圧２．０Ｖで２０ｍＣの電荷を加えた。さらに、表示電極のカラーフィルターの緑色部分の透明導電性薄膜を負極に繋ぎ、電圧２．０Ｖで２０ｍＣの電荷を加えた。これにより、反射型多色表示素子全体が青色を示したが、反射率が低く、色純度が悪かった。色の見え方に関する官能試験を行ったところ、５０人中４５人がこの純度では、青色としては満足しなかった。表示電極のカラーフィルターの赤色及び緑色部分の透明導電性薄膜を負極に繋ぎ、−３．０Ｖの電圧を十分印加すると、青色が消色して再び白色になった。
【００７９】
対向電極を正極に繋ぎ、表示電極のカラーフィルターの青色部分の透明導電性薄膜を負極に繋ぎ、電圧２．０Ｖで２０ｍＣの電荷を加えた。さらに、表示電極のカラーフィルターの緑色部分の透明導電性薄膜を負極に繋ぎ、電圧２．０Ｖで２０ｍＣの電荷を加えた。これにより、反射型多色表示素子全体が赤色を示したが、反射率が低く、色純度が悪かった。色の見え方に関する官能試験を行ったところ、５０人中４８人がこの純度では、赤色としては満足しなかった。表示電極のカラーフィルターの赤色及び緑色部分の透明導電性薄膜を負極に繋ぎ、−３．０Ｖの電圧を十分印加すると、青色が消色して再び白色になった。
【００８０】
対向電極を正極に繋ぎ、表示電極のカラーフィルターの青色部分の透明導電性薄膜を負極に繋ぎ、電圧２．０Ｖで２０ｍＣの電荷を加えた。さらに、表示電極のカラーフィルターの赤色部分の透明導電性薄膜を負極に繋ぎ、電圧２．０Ｖで２０ｍＣの電荷を加えた。これにより、反射型多色表示素子全体が緑色を示したが、反射率が低く、色純度が悪かった。色の見え方に関する官能試験を行ったところ、５０人中４３人がこの純度では、緑色としては満足しなかった。表示電極のカラーフィルターの赤色及び緑色部分の透明導電性薄膜を負極に繋ぎ、−３．０Ｖの電圧を十分印加すると、青色が消色して再び白色になった。
【図面の簡単な説明】
【００８１】
【図１】本発明の表示素子の一例を示す断面図である。
【図２】本発明の表示素子の他の例を示す断面図である。
【図１】
2007292962.tif 000004
【図２】
2007292962.tif 000005